(57)【要約】  金属基体への適用用組成物は、ゾル−ゲル又はシラン、及び腐食防止剤を含む。腐食防止剤は、リチウムイオン、及び／又はアゾール化合物を含む。コーティング基体は、金属基体へ適用した組成物及び組成物上のコーティングを含む。コーティング基体の製作方法は、基体に組成物を適用するステップと、組成物を硬化して化成コーティングを形成するステップと、化成コーティング上にコーティングを適用するステップとを含む。【特許請求の範囲】
【請求項１】
ゾル−ゲルと、
リチウムイオン及び／又はアゾール化合物を含む腐食防止剤と
を含む、金属基体へ適用するための組成物。
【請求項２】
前記腐食防止剤が、リチウム以外のアルカリ金属イオンを更に含む、請求項１に記載の組成物。
【請求項３】
前記腐食防止剤が、リチウムイオン、及び前記リチウムイオンと塩を形成可能な対イオンを含む、請求項１に記載の組成物。
【請求項４】
前記対イオンが、炭酸イオン及び／又は水酸化物イオンを含む、請求項３に記載の組成物。
【請求項５】
前記ゾル−ゲルが、有機シランベースのゾル−ゲルを含む、請求項１に記載の組成物。
【請求項６】
前記有機シランベースのゾル−ゲルが、アリルトリメトキシシラン、ｎ−（２−アミノエチル）−３−アミノプロピルトリメトキシシラン、ｐ−アミノフェニルシラン、３−アミノプロピルトリエトキシシラン、３−アミノプロピルトリメトキシシラン；３−グリシドキシプロピルジイソプロピルエトキシシラン、３−グリシドキシプロピルメチルジエトキシシラン、及び３−グリシドキシプロピルトリメトキシシランを含むグリシジルオキシ−（Ｃ２〜Ｃ６アルキル）トリアルコキシシラン；３−メルカプトプロピルトリエトキシシラン、３−メルカプトプロピルトリメトキシシラン、３−メタクリルオキシプロピルメチルジエトキシシラン、３−メタクリルオキシプロピルメチルジメトキシシラン、３−メタクリルオキシプロピルトリメトキシシラン、ｎ−フェニルアミノプロピルトリメトキシシラン、ビニルメチルジエトキシシラン、ビニルトリエトキシシラン、ビニルトリメトキシシラン、又はそれらの混合物を含む、請求項５に記載の組成物。
【請求項７】
前記有機シランベースのゾル−ゲルが、グリシジルオキシ−（Ｃ２〜Ｃ６アルキル）トリアルコキシシランを含む、請求項５に記載の組成物。
【請求項８】
前記有機シランベースのゾル−ゲルが、３−グリシドキシプロピルトリメトキシシランを含む、請求項５に記載の組成物。
【請求項９】
前記ゾル−ゲルが、有機金属化合物を含む、請求項１に記載の組成物。
【請求項１０】
前記有機金属化合物が、ジルコニウムアルコキシド化合物を含む、請求項９に記載の組成物。
【請求項１１】
前記アゾール化合物が、２，５−ジメルカプト−１，３，４−チアジアゾールを含む、請求項１０に記載の組成物。
【請求項１２】
リチウムイオン及び／又はアゾール化合物を含む腐食防止剤と、
シランと
を含む、金属基体へ適用するための組成物。
【請求項１３】
前記腐食防止剤が、リチウム以外の追加のアルカリ金属イオンを更に含む、請求項１２に記載の組成物。
【請求項１４】
前記腐食防止剤が、前記リチウムイオンと塩を形成可能な対イオンを更に含む、請求項１２に記載の組成物。
【請求項１５】
前記対イオンが、炭酸イオン及び／又は水酸化物イオンを含む、請求項１２に記載の組成物。
【請求項１６】
基体と、
前記基体の少なくとも一部分の上に請求項１に記載の組成物と
を含む、コーティングされた物品。
【請求項１７】
前記基体がアルミニウムを含む、請求項１６に記載のコーティングされた物品。
【請求項１８】
前記組成物上にコーティングを更に含む、請求項１６に記載のコーティングされた物品。
【請求項１９】
請求項１に記載の組成物を基体の少なくとも一部分の上に適用するステップと、
前記組成物を硬化してゾル−ゲルコーティングを形成するステップと
を含む、コーティングされた物品の製造方法。
【請求項２０】
前記組成物の適用前に、前記基体を前処理するステップを更に含む、請求項２１に記載の方法。
【請求項２１】
前記ゾル−ゲルコーティングの少なくとも一部分の上にコーティングを適用するステップを更に含む、請求項２１に記載の方法。
【発明の詳細な説明】
【技術分野】
【０００１】
本出願は、参照としてその全内容が本明細書に組み込まれる、米国特許商標庁において２０１３年３月１６日に出願された米国仮出願第６１／８０２，６０６号の優先権及び利益を主張する。
【背景技術】
【０００２】
アルミニウム及びその合金などの金属は、航空宇宙産業、商業、及び民間産業において数多く使用されている。しかしながら、これらの金属はその低い酸化還元電位のため、水分の存在下で急速に腐食する傾向を有し、これらの金属から作製した物品の使用可能な期間を顕著に短縮したり、及び／又は、メンテナンス費用を上昇させたりする。また、これらの金属は、物に形成されたときに、その金属表面が一般に非常に平滑なため、塗料との接着性に問題を生ずることがある。
【０００３】
航空宇宙産業及び自動車産業、商業並びに民間産業において使用される金属の酸化及び分解は、深刻且つ費用のかかる問題である。金属の酸化及び分解を防ぐ、又は最小化するために、金属表面に耐腐食性コーティングを適用する。金属とその上層のコーティングとの間にゾル−ゲル膜を使用することで、接着性を改善できるコーティング方法も存在し得る。それにより、コーティングは金属基体に耐腐食性を付与する一方、所要の接着性を提供することが期待される。
【発明の概要】
【０００４】
本発明の実施形態によれば、金属基体へ適用するための組成物は、ゾル−ゲル、並びにリチウムイオン及び／又はアゾール化合物を含む腐食防止剤を含む。
【０００５】
いくつかの実施形態では、例えば、金属基体への適用用組成物は、リチウムイオン及び／又はアゾール化合物を含む腐食防止剤、並びにシランを含む。
【０００６】
他の実施形態では、金属基体への適用用組成物は、ゾル−ゲル又はシランを含むコーティング組成物、並びにリチウムイオン及び／又はアゾール化合物を含む腐食防止剤を含む。
【発明を実施するための形態】
【０００７】
本発明の実施形態によれば、金属表面（ここでは金属基体とも呼ばれる）をコーティングするための耐腐食性コーティング組成物は、ゾル−ゲル、又はその他のシランを含むコーティング組成物を含み、そして、リチウムイオン及び／又はアゾール化合物を含む。耐腐食性コーティング組成物は、追加のＩＡ族金属イオンを更に含んでもよい。リチウムイオン及び／又はアゾール化合物を有する、ゾル−ゲルベースの組成物又はシランを含むコーティング組成物は、ここに説明するように、耐腐食性が低いことが知られているアルミニウム２０２４などの、特に高強度のアルミニウム合金に関して、既知のゾル−ゲル及びシランベースのコーティング組成物に関連する問題を最小化又は解決することができる。更に、本発明の実施形態に係るゾル−ゲル並びにシランベースのコーティング組成物は、引き続いて適用する塗料やプライマーと適切に接着することができる。
【０００８】
本明細書で使用される以下の用語は、以下を意味する。
【０００９】
本明細書で使用される「基体」という用語は、表面を有する材料のことを指す。化成コーティングの適用に関して、「基体」という用語は、アルミニウム、鉄、銅、亜鉛、ニッケル、マグネシウム、及び／又はこれらの金属のいずれかの合金であって、スチールを含むがそれに限定されない前記合金のような金属基体のことを指す。基体の例としては、アルミニウム及びアルミニウム合金が挙げられる。基体の例としては、更に高銅アルミニウム基体（すなわち、アルミニウム及び銅の両方を含有する合金を含む基体であって、合金中の銅の量が高く、例えば、合金中の銅の量が３〜４％である）が挙げられる。
【００１０】
「コーティング」という用語及び類似の用語は、本明細書において動詞として用いる場合は、組成物を適用するというプロセス、すなわち基体を化成コーティング、プライマー及び／又はトップコートと接触させるような、基体を組成物と接触させるというプロセスをいう。「コーティング」という用語は、「適用／適用する」、「処理／処理する」、又は「前処理／前処理する」という用語と同じ意味で用いることができ、また、例えば基体がそのような適用手段により組成物と接触する場合、塗装、噴霧、及び浸漬のような様々な形態の適用又は処理を示すように用いることもできる。基体のすべて又は一部を接触させてもよい。すなわち、本発明の組成物は基体の少なくとも一部分に適用することができる。
【００１１】
「化成コーティング」という用語は、ここでは「化成処理」又は「前処理」とも称するが、金属表面の化学的性質を別の表面化学的性質に変化させる金属基体用の処理のことを指す。「化成処理」及び「化成コーティング」という用語は、金属基体を、基体に含まれる金属とは異なる元素の金属を含む水溶液と接触させる、金属表面の塗布又は処理のことも指す。更に、「化成コーティング」及び「化成処理」という用語は、金属元素を含む水溶液を異なる元素の金属基体と接触させることを指し、この水溶液中では、基体の表面は水溶液に部分的に溶解し、金属基体上にコーティングを沈殿させる（金属基体にコーティングを堆積させるための外部推進力を任意に使用してもよい）。
【００１２】
本明細書で使用される「ＩＡ族金属イオン」又は「第１族金属イオン」という用語は、周期表における第１列の元素（Ｈを除く）の１種又は複数種のイオンのことを指す。ＩＡ族又は第１族として特定される元素の集団（Ｈを除く）はアルカリ金属としても知られ、例えば、Ｌｉ、Ｎａ、Ｋ、Ｒｂ、Ｃｓ、及びＦｒを含む。
【００１３】
ここで使用される「ゾル−ゲル」という用語は、分離した粒子か、１次元、２次元、又は３次元の高分子化合物のマトリックスのネットワークのいずれかが集合してできるネットワーク（又はゲル）用の前駆体として機能するコロイド溶液（ゾル）を指す。典型的な前駆体は、金属アルコキシド及び金属塩を含み、それらは種々の形態の加水分解及び重縮合反応を受ける。例示的な化学種においては、金属化合物が溶液中で凝集（コロイド化）して、有機／無機高分子化合物の混成物を形成する。反応条件によって、高分子化合物は、コロイド状粒子に凝集するか、又は成長してネットワーク状のゲルを形成することができる。高分子化合物のマトリックスにおける有機物の無機物に対する比を制御することで、特定の適用に対する性能を調節することができる。
【００１４】
本開示において用いられる「含む（ｃｏｍｐｒｉｓｅ）」という用語及びこの用語の変化形、例えば「含む（ｃｏｍｐｒｉｓｉｎｇ）」及び「含む（ｃｏｍｐｒｉｓｅｓ）」という用語は、他の添加剤、成分、整数、構成要素、又はステップを排除することを意図していない。
【００１５】
ここで開示される全ての量は、別段の指定がない限り、２５℃、１気圧における組成物の全重量に対する重量パーセントで表される。
【００１６】
本発明のいくつかの実施形態によれば、金属基体への適用用組成物は、ゾル−ゲル、並びにリチウムイオン及び／又はアゾール化合物を含む腐食防止剤を含む。腐食防止剤は、追加のＩＡ族（つまり１族）金属イオンを更に含んでもよい。
【００１７】
いくつかの実施形態では、ゾル−ゲルは、有機シランベースのゾル−ゲルであってよい。適切な有機シランベースのゾル−ゲルは、アリルトリメトキシシラン、ｎ−（２−アミノエチル）−３−アミノプロピルトリメトキシシラン、ｐ−アミノフェニルシラン、３−アミノプロピルトリエトキシシラン、３−アミノプロピルトリメトキシシラン；３−グリシドキシプロピルジイソプロピルエトキシシラン、３−グリシドキシプロピルメチルジエトキシシラン、及び３−グリシドキシプロピルトリメトキシシランを含むグリシジルオキシ−（Ｃ２〜Ｃ６アルキル）トリアルコキシシラン；３−メルカプトプロピルトリエトキシシラン、３−メルカプトプロピルトリメトキシシラン、３−メタクリルオキシプロピルメチルジエトキシシラン、３−メタクリルオキシプロピルメチルジメトキシシラン、３−メタクリルオキシプロピルトリメトキシシラン、ｎ−フェニルアミノプロピルトリメトキシシラン、ビニルメチルジエトキシシラン、ビニルトリエトキシシラン、ビニルトリメトキシシランのような化合物、及びそれらの混合物を含んでよい。例えば、いくつかの実施形態において、ゾル−ゲルは、３−グリシドキシプロピルトリメトキシシランを含んでよい。また、有機金属化合物、例えば、ジルコニウムアルコキシドの塩も含んでよい。更に、適切なゾル−ゲルについての説明は、例えば、米国特許第６，５７９，４７２号（例えば、第２欄、第６２行〜第７欄、第６５行）；第７，１５３，８９８号（例えば、第２欄、第２８行〜第１９欄、第１７行）；及び第７，１４１，３０６号（例えば、第３欄、第５１行〜第８欄、第２３行）に見出すことができる。これらの特許の引用した部分の内容は、参照として本明細書に組み込まれる。
【００１８】
いくつかの実施形態では、有機シランは有機金属化合物、例えば、金属アルコキシド化合物を含むが、この金属アルコキシド化合物には、例えば、ジルコニウムアルコキシド化合物がある。適切なジルコニウム化合物の非限定的な例には、一般式Ｚｒ（ＯＲ）４で表される化合物が含まれる。ここで、それぞれのＲは独立に低級脂肪族炭素基、又は分枝脂肪族、脂環式、又はアリ−ル基である。ここで使用される「低級脂肪族炭素基」という用語は、炭素原子数が１〜６の脂肪族炭素基を指す。金属アルコキシド化合物を含む、適切な有機金属化合物のいくつかの非限定的な例は、アルミニウムトリエトキシド、アルミニウムイソプロポキシド、アルミニウムｓｅｃ−ブトキシド、アルミニウムトリ−ｔ−ブトキシド、マグネシウムトリフルオロアセチルアセトナート、マグネシウムメトキシド、マグネシウムエトキシド、チタンメトキシド、チタンエトキシド、チタンイソプロポキシド、チタンプロポキシド、チタンブトキシド、チタンエチルヘキサオキシド、チタン（トリエタノールアミナト）イソプロポキシド、チタンビス（エチルアセトアセタト）ジイソプロポキシド、チタンビス（２，４−ペンタンジオナート）ジイソプロポキシド、ジルコニウムエトキシド、ジルコニウムイソプロポキシド、ジルコニウムプロポキシド、ジルコニウムｓｅｃ−ブトキシド、ジルコニウムｔ−ブトキシド、アルミニウムジ−ｓ−ブトキシドエチルアセトナート、カルシウムメトキシエトキシド、カルシウムメトキシド、マグネシウムメトキシエトキシド、銅エトキシド、銅メトキシエトキシエトキシド、アンチモンブトキシド、ビスマスペンタオキシド、クロムイソプロポキシド、スズエトキシド、亜鉛メトキシエトキシド、チタンｎ−ノニルオキシド、バナジウムトリ−ｎ−プロポキシドオキシド、バナジウムトリイソブトキシドオキシド、鉄エトキシド、タングステンエトキシド、サマリウムイソプロポキシド、ランタニウムメトキシエトキシド、及びそれらの組み合わせを含む。
【００１９】
本発明の実施形態に係る適切なゾル−ゲルの非限定的な例は、ジルコニウムｎ−プロポキシドなどの、安定化したジルコニウムアルコキシドの有機金属塩、及び３−グリシドキシプロピルトリメトキシシラン（ＧＴＭＳ）などの有機シランカップリング剤を含む。市販のゾル−ゲルのいくつかの非限定的な例は、ＰＲＣ−ＤｅＳｏｔｏ  Ｉｎｔｅｒｎａｔｉｏｎａｌ，Ｉｎｃ．ｏｆ  Ｓｙｌｍａｒ，ＣＡから入手できる、ＤｅｓｏＧｅｌ（商標）の名称のもとに販売されているゾル−ゲルを含む。
【００２０】
本発明の実施形態に係る組成物は、腐食防止剤を更に含んでもよい。腐食防止剤はリチウムイオン、及び／又はアゾール化合物を含む。いくつかの実施形態では、腐食防止剤は、Ｌｉイオンに加えて追加のＩＡ族（つまり１族）金属イオン、例えば、Ｎａ、Ｋ、Ｒｂ、Ｃｓ、Ｆｒ、又はそれらの組み合わせを含んでよい。
【００２１】
いくつかの実施形態では、ゾル−ゲルベースのコーティング組成物又は他のシラン含有コーティング組成物は、リチウムイオン及び対イオンを含んでよく、この対イオンは、リチウムと塩を形成することが知られている種々のイオンを含んでよい。リチウムと塩を形成するのに適切な対イオンの非限定的な例は、炭酸イオン、水酸化物イオン、並びにケイ酸イオン（例えば、オルトケイ酸イオン及びメタケイ酸イオン）を含む。いくつかの実施形態では、例えば、腐食防止剤は、リチウムの炭酸塩、リチウムの水酸化物塩、又はリチウムのケイ酸塩（例えば、リチウムのオルトケイ酸塩、又はリチウムのメタケイ酸塩）を含む。更に、対イオンは、その他のＩＡ族（つまり１族）金属（例えば、Ｎａ、Ｋ、Ｒｂ、Ｃｓ及び／又はＦｒ）と塩を形成することが知られている種々のイオンを含んでよい。アルカリ金属と塩を形成するのに適切な対イオンの非限定的な例は、炭酸イオン、水酸化物イオン、並びにケイ酸イオン（例えば、オルトケイ酸イオン及びメタケイ酸イオン）を含む。いくつかの実施形態では、例えば、腐食防止剤は、アルカリ金属の炭酸塩、アルカリ金属の水酸化物、及び／又はアルカリ金属のケイ酸塩（例えば、アルカリ金属のオルトケイ酸塩又はアルカリ金属のメタケイ酸塩）を含む。例えば、腐食防止剤へ含有させるのに適切な塩のいくつかの非限定的な例は、ナトリウム、カリウム、ルビジウム、セシウム、及びフランシウムの炭酸塩、水酸化物並びにケイ酸塩（例えば、オルトケイ酸塩又はメタケイ酸塩）を含む。
【００２２】
いくつかの実施形態では、リチウムイオンは、組成物中に、ゾル−ゲル溶液１０００グラム当たり０．０２グラムから１２グラムの量、例えば、ゾル−ゲル溶液１０００グラム当たり１グラムから５グラムの量で存在する。
【００２３】
本発明の実施形態に係るゾル−ゲル又はシランベースのコーティング組成物は、実質的にクロメートを含まないものでよい。ここで使用される「実質的に」という用語は、近似（ａｐｐｒｏｘｉｍａｔｉｏｎ）を表す用語として使用され、程度（ｄｅｇｒｅｅ）を表す用語ではなく、当業者によって認識されるだろう測定値又は計算値における固有の偏差を説明することを意味する。また、「実質的にクロメートを含まない」という用語は、近似を表す用語として使用され、組成物中におけるクロメートの量が無視できることを示し、クロメートが仮に組成物中に存在したとしても、それは偶発的な不純物としてである。
【００２４】
組成物は、炭酸塩、界面活性剤、キレート化剤、増粘剤、アラントイン、ポリビニルピロリドン、ハロゲン化物、及び／又は接着性促進剤などの、しかしそれらには限定されない、他の成分や添加剤を含んでもよい。
【００２５】
本発明の実施形態によるゾル−ゲル又はシランベースのコーティング組成物は、水ベースの混合物としても、又は溶媒ベースの混合物（例えば、アルコールベースの混合物）としても、いずれでも製造することができる。以前の水ベースの系は、溶媒ベースの系（例えば、アルコールベースの系）に関連した可燃性、安全性、毒性、及び環境に対する懸念を軽減してきた。しかし、溶媒ベースの系（例えば、アルコールベースの系）は、ゾルの加水分解量をより良好に制御することを可能にする。
【００２６】
いくつかの実施形態では、ゾル−ゲル又はシランベースのコーティング組成物のｐＨは１０より大きくてよい。そして、組成物の温度範囲は、基体に適用する場合には、１５℃から１２０℃でよい。例えば、リチウムベースのコーティング組成物は、室温で、例えば１５℃から２５℃で金属基体に適用してよい。
【００２７】
いくつかの実施形態によれば、ゾル−ゲル又はシランベースの組成物中の腐食防止剤は、アゾール化合物を含んでよい。適したアゾール化合物の例としては環式化合物が挙げられ、ピロール類など１個の窒素原子を有するもの、ピラゾール類、イミダゾール類、トリアゾール類、テトラゾール類、及びペンタゾール類など２個以上の窒素原子を有するもの、オキサゾール類及びイソオキサゾール類など１個の窒素原子及び１個の酸素原子を有するもの、及びチアゾール類及びイソチアゾール類など１個の窒素原子及び１個の硫黄原子を有するものを含む。適したアゾール化合物の例としては、２，５−ジメルカプト−１，３，４−チアジアゾール（ＣＡＳ：ｌ０７２−７１−５）、１Ｈ−ベンゾトリアゾール（ＣＡＳ：９５−１４−７）、１Ｈ−１，２，３−トリアゾール（ＣＡＳ：２８８−３６−８）、５−アミノ−１，３，４−チアジアゾール−２−チオールとも命名される２−アミノ−５−メルカプト−１，３，４−チアジアゾール（ＣＡＳ：２３４９−６７−９）、２−アミノ−１，３，４−チアジアゾールＣＡＳ：４００５−５１−０）及びそれらの組み合わせが挙げられるが、これらに限定はされない。いくつかの実施形態では、例えば、アゾールは２，５−ジメルカプト−１，３，４−チアジアゾールであってもよい。いくつかの実施形態では、アゾールは、組成物中に、ゾル−ゲル組成物１リットル当たり０．０１グラムから１グラムの濃度、例えば、ゾル−ゲル組成物１リットル当たり０．４グラムの濃度で存在してよい。いくつかの実施形態では、アゾール化合物は、ベンゾトリアゾール及び／又は２，５−ジメルカプト−１，３，４−チアジアゾールを含む。
【００２８】
いくつかの実施形態では、例えば、ゾル−ゲル又はシランベースの組成物は、アゾール化合物とリチウムイオンの両者を含む、複数の腐食防止剤の組み合わせを含んでよい。また、これらのゾル−ゲル又はシランベースの組成物は、例えば、Ｎａ、Ｋ、Ｒｂ、Ｃｓ及び／又はＦｒなどの追加のＩＡ族（つまり１族、すなわちアルカリ金属）金属イオンを、更に含んでよい。
【００２９】
いくつかの実施形態では、組成物は、例えば、金属イオン、組成物のｐＨなどある化学種の存在を指示することからその名が付けられている指示化合物も含有してもよい。本明細書で使用される「指示薬」、「指示化合物」及びそれに類する用語は、金属イオンの存在など何らかの外部刺激、パラメータ、又は条件に応じて、又は特定のｐＨ又はｐＨの範囲に応じてその色が変化する化合物を指す。
【００３０】
本発明のある実施形態にしたがって使用される指示化合物は、種、所定のｐＨなどの存在を指示する、当該分野で公知のどのような指示薬であってもよい。例えば、適した指示薬は、所定の金属イオンと金属イオン錯体を形成して色が変化するものであってもよい。この金属イオン指示薬は、一般的に、高度に共役した有機化合物である。本明細書で使用される「共役化合物」とは、当業者に理解される通り、例えば１個の炭素−炭素単結合を挟んだ２個の炭素−炭素二重結合のように、１個の単結合によって隔てられた２個の二重結合を有する化合物のことを指す。どのような共役化合物も本発明にしたがって使用できる。
【００３１】
同様に、指示化合物は、ｐＨが変化した際に色が変わるものであってもよく、例えば、化合物は酸性又は中性ｐＨではある色であって、アルカリ性ｐＨでは色が変わってもよく、その逆であってもよい。このような指示薬は周知であり、広く市販されている。したがって、「アルカリ性ｐＨにさらされると色が変わる」指示薬は、酸性又は中性ｐＨにさらされた際は第１の色（又は無色）を有し、アルカリ性ｐＨにさらされた際は第２の色に変化する（又は無色から有色に変化する）。同様に、「酸性ｐＨにさらされると色が変わる」指示薬は、ｐＨがアルカリ性／中性から酸性に変化すると、第１の色／無色から第２の色／有色になる。
【００３２】
このような指示化合物の例としては、メチルオレンジ、キシレノールオレンジ、カテコールバイオレット、ブロモフェノールブルー、ブロモフェノールグリーン、ブロモフェノールパープル、エリオクロムブラックＴ、セレスチンブルー、ヘマトキシリン、カルマガイト、ガロシアニン、及びこれらの組み合わせが挙げられるが、これらに限定はされない。いくつかの実施形態によれば、指示化合物は、金属イオン指示薬である有機指示化合物を含む。指示化合物の例としては表Ｉのものが挙げられるが、これらに限定はされない。特定の条件下で発光する蛍光指示薬も、本発明にしたがって使用することができるが、特定の実施形態では蛍光指示薬の使用は明確に除外される。つまり、特定の実施形態では、蛍光を呈する共役化合物は明確に除外される。本明細書で使用される「蛍光指示薬」及びそれに類する用語は、紫外光又は可視光にさらされると蛍光を発する又は色を呈する化合物、分子、顔料、及び／又は色素のことを指す。「蛍光を発する」とは、光又はその他の電磁放射の吸収に続いて光を発することとして理解される。このような指示薬はしばしば「タグ」と称され、その例としては、アクリジン、アントラキノン、クマリン、ジフェニルメタン、ジフェニルナフチルメタン、キノリン、スチルベン、トリフェニルメタン、アントラセン及び／又はこれらの部分を含有する分子及び／又はローダミン類、フェナントリジン類、オキサジン類、フルオロン類、シアニン類及び／又はアクリジン類などのこれらのいずれかの誘導体が挙げられる。
【表１】
2016521294.tif 000002
【００３３】
１つの実施形態によれば、表Ｉに示すように、共役化合物はカテコールバイオレットを含む。カテコールバイオレット（ＣＶ）は、２モルのピロカテコールと１モルのｏ−スルホ安息香酸無水物との縮合によって作られるスルホンフタレイン色素である。ＣＶは指示薬としての性質を有し、金属イオンを有する耐腐食組成物に含まれる場合、錯体を形成し、キロン試薬として有用であることが分かっている。ＣＶを含有する組成物は金属イオンをキレートするため、一般的に青〜青紫色が観察される。
【００３４】
他の実施形態によれば、表Ｉに示したキシレノールオレンジが本発明の実施形態にしたがった組成物に使用される。キシレノールオレンジは金属イオン指示薬としての性質を有し、金属イオンを有する耐腐食組成物に含まれる場合、錯体を形成し、キロン試薬として有用であることが分かっている。キシレノールオレンジを含有する組成物は金属イオンをキレートするため、キシレノールオレンジ溶液は赤色から一般的には青色に変化する。
【００３５】
指示化合物は、組成物中に、溶液１０００ｇ当たり０．０１ｇ〜溶液１０００ｇ当たり３ｇ、例えば溶液１０００ｇ当たり０．０５ｇ〜溶液１０００ｇ当たり０．３ｇの量で存在してもよい。
【００３６】
本発明のいくつかの実施形態では、共役化合物は、特定の外部刺激に応じて色を変える場合には、基体が組成物で処理されたことの視覚的な指標として機能するという点で、本組成物を使用する際に利益をもたらす。例えば、基体中に存在する金属イオンにさらされると色が変わる指示薬を含む組成物は、その基体中の金属イオンを錯化すると色が変わり、これにより使用者は基体が組成物と接触したことを確かめることができる。同様の利益は、基体上にアルカリ性又は酸性の層を堆積させ、その基体をアルカリ性又は酸性ｐＨにさらされると色が変わる本発明の組成物と接触させるによって実現できる。
【００３７】
更に、本発明に係る特定の共役化合物の使用は後に適用されるコーティング層への改善された接着性を基体に提供する。これは共役化合物がヒドロキシ官能性を有する場合に特に当てはまる。したがって、本組成物のいくつかの実施形態によって、プライマー層を必要とすることなく、本発明にしたがって処理された基体上への後のコーティング層の堆積が可能になる。このようなコーティング層は、ウレタンコーティング及びエポキシコーティングを含んでもよい。
【００３８】
本発明の他の実施形態によれば、基体は、上述の組成物のいずれかで、少なくとも部分的にコーティングした金属表面を含む。例えば、いくつかの実施形態では、基体は、リチウムイオンを含む腐食防止剤を含む、ゾル−ゲル又はシラン含有組成物でコーティングしたアルミニウム、又はアルミニウム合金表面を含む。腐食防止剤は、追加のＩＡ族（つまり１族、すなわちアルカリ金属）金属イオン、及び／又はアゾール化合物を、更に含んでよい。
【００３９】
本発明にしたがったゾル−ゲル又はシランベースの組成物は、金属基体に適用することができ、後続処理において、任意にプライマーコート及び／又はトップコートでコーティングすることができる。
【００４０】
更に他の実施形態によれば、金属基体は、金属基体を上述のゾル−ゲル又はシランベースのコーティング組成物と接触させる前に、前処理してよい。本明細書で使用される、「前処理」という用語は、それに続く処理に先立つ基体の表面改質のことを指す。このような表面改質は、当該分野で公知であるように、洗浄（不純物及び／又は汚れを表面から除去すること）、脱酸素、及び／又は溶液若しくはコーティングの適用を含む各種の操作を含んでもよいが、これらに限定はされない。前処理は、より均一な開始時の金属表面の生成、前処理された基体上の後のコーティングに対する改善された接着性、及び／又はその後の化成コーティングの堆積を促進するように開始時の表面を改質することなど、１又は複数の利益を有してもよい。
【００４１】
いくつかの実施形態によれば、金属基体は、金属基体をゾル−ゲル又はシラン含有コーティング組成物と接触させる前に、最初に金属基体を溶媒処理することによって準備してよい。本明細書で使用される「溶媒処理」という用語は、基体を、金属表面に存在する可能性のあるインク、オイルなどの除去を補助する溶媒でリンスし、ワイピングし、吹き付け、又は浸漬することを指す。又は、金属基体は、金属基体をゾル−ゲル又はシラン含有コーティング組成物と接触させる前に、従来の脱脂方法を使用して金属基体を脱脂することによって準備してよい。
【００４２】
金属基体は、金属基体を溶媒処理することによって前処理してよい。その後、金属基体は、ゾル−ゲル又はシラン含有コーティング組成物の適用前に、金属基体をアルカリ性洗浄剤で洗浄することによって前処理してよい。適した前洗浄剤の一例としては、塩基性（アルカリ性）前処理洗浄剤が挙げられる。前洗浄剤は腐食防止剤も含んでもよく、この腐食防止剤うちいくつかは、腐食防止剤を用いた洗浄工程中の金属表面への攻撃を最小化するため、及び／又はその後の化成コーティングを促進するために、金属基体の表面を「シード」してもよい。その他の適した前洗浄剤は、脱脂剤及びＴｅｌｆｏｒｄ  Ｉｎｄｕｓｔｒｉｅｓ、Ｋｅｗｄａｌｅ、Ｗｅｓｔｅｒｎ  Ａｕｓｔｒａｌｉａから入手可能なＴｕｒｃｏ  ４２１５−ＮＣＬＴ、Ｈｅｎｋｅｌ  Ｔｅｃｈｎｏｌｏｇｉｅｓ、Ｍａｄｉｓｏｎ  Ｈｅｉｇｈｔｓ、ＭＩから入手可能なＡｒｎｃｈｅｒｎ  ７／１７脱酸素剤、及びＰＲＣ−ＤｅＳｏｔｏ  Ｉｎｔｅｒｎａｔｉｏｎａｌ，Ｉｎｃ．、Ｓｙｌｍａｒ、ＣＡから入手可能なリン酸ベースの脱酸素剤などの脱酸素剤を含むが、これらに限定はされない。
【００４３】
いくつかの実施形態では、金属基体は、ゾル−ゲル又はシラン含有コーティング組成物を金属基体に適用する前に、金属を機械的に脱酸素することによって前処理してよい。典型的な機械的脱酸素手法の例としては、スコッチブライトパッド又は同様の道具を使用した均一な粗面化が挙げられるが、これらに限定はされない
【００４４】
いくつかの実施形態によれば、金属基体は、ゾル−ゲル又はシラン含有コーティング組成物を金属基体に適用する前に、金属を溶媒でワイピングすることによって前処理してよい。適した溶媒の例としてはメチルエチルケトン（ＭＥＫ）、メチルプロピルケトン（ＭＰＫ）、アセトンなどが挙げられるが、これらに限定はされない。
【００４５】
金属基体を準備するための更なる任意のステップとしては、酸洗い液又は軽い酸エッチング、汚れ除去剤などの表面光沢剤の使用、及びアルカリ性溶液への浸漬が挙げられる。
【００４６】
金属基体を、各前処理ステップの合間に、水道水、又は蒸留／脱イオン水のいずれかによってリンスすることも可能であり、ゾル−ゲル又はシラン含有コーティング組成物との接触後に、蒸留／脱イオン水及び／又はアルコールでよくリンスしてもよい。
【００４７】
金属基体が適切に前処理された後、必要に応じて、ゾル−ゲル又はシラン含有コーティング組成物が金属基体の表面の少なくとも一部分と接触できるようにしてよい。金属基体は、ディップ浸漬、吹き付け、又はブラシ、ローラーなどを使用したスプレッディングなどの、従来技術のいずれかを用いてゾル−ゲル又はシラン含有コーティング組成物と接触させてよい。吹き付けによる適用に関して、従来の（自動又は手動）吹き付け技術及び圧縮空気噴霧に使用される装置を使用してもよい。他の実施形態では、コーティングは、電解コーティング系でよく、或いはコーティングはペースト、又はゲルの形態で適用してよい。ゾル−ゲル又はシラン含有コーティング組成物は、適用要件にしたがって、任意の適切な厚さで適用してよい。いくつかの実施形態では、ゾル−ゲル又はシラン含有コーティングは、タッチアップペンを使用して適用してよい。本発明の実施形態によるゾル−ゲル組成物に適用可能な、ゾル−ゲルを適用する技術は周知である。
【００４８】
金属基体を浸漬によってコーティングする場合、必要とされるゾル−ゲル又はシラン含有コーティング組成物の性質及び厚さに基づき、浸漬時間を数秒から複数時間まで変えてよい。滞留時間は、数秒から複数時間の範囲である。いくつかの実施形態では、滞留時間は、３０分未満、例えば、３分以下である。
【００４９】
金属基体を吹き付け、又は手動スワッビングによる適用を用いてコーティングする場合、ゾル−ゲル又はシラン含有コーティング組成物の溶液は、従来の吹き付けによる適用方法を用いて、少なくとも基体の一部分と接触させられる。ゾル−ゲル又はシラン含有コーティング組成物の溶液が金属基体と接触している滞留時間は、必要とされる化成コーティングの性質及び厚さに基づき、変えてよい。滞留時間は、数秒から複数時間の範囲である。いくつかの実施形態では、滞留時間は、３０分未満、例えば、３分以下である。
【００５０】
金属基体にゾル−ゲル又はシラン含有コーティング組成物を接触させた後、コーティング金属基体を空気乾燥させてよい。リンスするステップは必要ない。
【００５１】
いくつかの実施形態によれば、金属基体は、まず機械的研磨によって準備され、その後、ウェットワイピングすることで汚れを除去してもよい。基体は、その後、適用前に空気乾燥させてよい。次に、ゾル−ゲル又はシラン含有コーティング組成物を、金属基体に、１分から１０分、例えば、７分、基体表面が常に濡れるようにコーティング組成物を再度供給しながら、基体端部を常に濡れるように保つ条件で、適用してよい。その後、ゾル−ゲルベースのコーティング組成物は、コーティング組成物の最終的な適用後、例えば、室温より高い熱がない状態で乾燥してよい。基体をリンスする必要はなく、その後、金属基体を、プライマー及び／又はトップコートで更にコーティングし、完成したコーティングを有する基体としてもよい。
【００５２】
他の実施形態によれば、ゾル−ゲル又はシラン含有コーティング組成物に添加するための腐食防止剤混合物は、リチウムイオン及び／又はアゾール化合物、並びに担体を含む腐食防止剤を含む。ゾル−ゲル又はシラン含有組成物は、まず、ＤｅｓｏＧｅｌ及びＰｒｅＫｏｔｅ（登録商標）（Ｐａｎｔｈｅｏｎ  Ｅｎｔｅｒｐｒｉｓｅｓ，Ｉｎｃ．，Ｐｈｏｅｎｉｘ，ＡＺ  から入手可能な非クロマート金属前処理剤）などの市販品を用意することで、製造業者の説明によれば、調製することができる。ゾル−ゲル又はシラン含有組成物に、触媒作用を及ぼして、３０分に亘って誘起し、その後、本明細書で説明される腐食防止剤を添加してよい。
【００５３】
別の実施形態によれば、腐食を防止するゾル−ゲルを調製するキットは、ゾル−ゲル又はシラン含有組成物に添加するための混合物を含む。混合物は、リチウムイオン及び／又はアゾール化合物、並びに任意に担体を含む腐食防止剤を含む。腐食防止剤は、追加のＩＡ族（つまり１族、すなわちアルカリ金属）金属イオンを、更に含んでよい。キットは、腐食を防止するゾル−ゲルを調製する仕様を、更に含んでよい。混合物は、担体と予め混合されていてもよいし、或いは、担体と混合する仕様を含んでもよい。担体は、例えば、水、又はアルコールでよい。その仕様は、腐食防止剤を市販のゾル−ゲルと混合して使用する指示を含んでよい。
【実施例】
【００５４】
以下の実施例は、単に実例を示す目的で提示されるものであり、本発明の実施形態の範囲を限定するものではない。
（例１）ゾル−ゲルベースのコーティング組成物の調製
【００５５】
以下の実施例と調合法は、本発明の実施形態に係るゾル−ゲル又はシラン含有コーティング組成物の調製、金属基体の準備、並びにコーティング組成物の金属基体への適用に関する一般的な手順を例示する。しかしながら、本開示を参照して当業者によって理解されるように、本発明の実施形態によって、以下の手順に対して、他の含有組成や変更が適用され得る。
Ａ．組成物の配合
【００５６】
一実施形態によれば、組成物は、ゾル−ゲル、及びリチウム塩又はＤＭＴＺ、を含む腐食防止剤、及び任意に指示薬化合物（例えば、カテコールバイオレット）を有するゾル−ゲルベースの組成物を含む。候補１−４に係るゾル−ゲルベースのコーティング組成物は、以下の表ＩＩに示す含有量で調製した。候補４は、比較例であり、腐食防止剤を加えていない。腐食防止剤溶液は調製した上で、表ＩＩに示すように予め混合したゾル−ゲルに加えた。ベースとなるゾル−ゲル混合物は、水、アルコール、及び酸混合物の内部で固体が十分に分散するまで、例えば、３０分間かそれ以上に亘って撹拌する。ゾル−ゲル混合物を撹拌した後、腐食防止剤溶液を基礎液となるゾル−ゲルに添加し、その結果得られる混合物を撹拌した。防止剤化合物を有するゾル−ゲルベースの組成物を、１時間以内に金属基体に適用した。
【表２】
2016521294.tif 000003
Ｂ．溶液とパネルの試験
【００５７】
候補１−４の溶液を、色と安定性に関して観察した。その結果を、以下の表ＩＩＩに示す。表ＩＩＩからわかるように、全ての溶液が混合後８時間に亘って安定（すなわち、沈殿が観察されなかった）であった。
【表３】
2016521294.tif 000004
【００５８】
候補１−４の溶液を、３種類の異なった金属基体（すなわち、Ｂａｒｅ  Ａｌ  ２０１４、Ｃｌａｄ  Ａｌ  ２０２４、及びＢａｒｅ  Ａｌ  ７０７５）に適用することによって準備したパネルを、乾燥状態の接着性と湿潤状態の接着性の両方に関して分析した。乾燥状態の接着性を試験するために、硬化したコーティングに、４５°の角度のクロスハッチパターンをベース金属に達するまで、突き刺した。テープ  Ｎｏ．２５０（３Ｍ社より入手可能）を貼り付け、その後、１回の連続動作で剥がした。そして試験した領域を、コーティングの剥がれに関して調べた。コーティングした基体を目視で検査し、０から１０までの尺度で等級をつけた。ここで、０は乾燥状態での不十分な接着性に、１０は湿潤状態での良好な接着性に対応する。その結果を以下の表ＩＶに示す。
【００５９】
湿潤状態の接着性を試験するために、基体をまず硬化してから、室温で純水に２４時間浸漬した。それから、コーティングに、４５°の角度のクロスハッチパターンをベース金属に達するまで、突き刺した。テープ  Ｎｏ．２５０（３Ｍ社より入手可能）を貼り付け、その後、１回の連続動作で剥がした。そして試験した領域を、コーティングの剥がれに関して調べた。コーティングした基体を目視で検査し、０から１０までの尺度で等級をつけた。ここで、０は湿潤状態での不十分な接着性に、１０は湿潤状態での良好な接着性に対応する。
【００６０】
表ＩＶにおいて、接着性試験の結果を、乾燥状態での接着性の平均値／湿潤状態での接着性の平均値（ａｖｇ  ｄｒｙ／ｗｅｔと表示する）として報告する。表ＩＶからわかるように、ゾル−ゲル中に腐食防止剤が存在しても、本システムの接着性能には影響しない。
【表４】
2016521294.tif 000005
【００６１】
候補１−４の溶液を、３種類の異なった金属基体（すなわち、Ｂａｒｅ  Ａｌ  ２０１４、Ｃｌａｄ  Ａｌ  ２０２４、及びＢａｒｅ  Ａｌ  ７０７５）に適用することによって準備したパネルを、ＡＳＴＭ  Ｂ−１１７に記載の７２時間の中性塩水噴霧試験にかけて耐腐食性を分析した。コーティング基体を目視で検査し、０から１０までの尺度で等級をつけた。ここで、０は不十分な耐腐食性に、１０は良好な耐腐食性に対応する。本試験の結果を以下の表Ｖに示す。
【表５】
2016521294.tif 000006
【００６２】
本開示の所定の実施形態について説明のために上述したが、添付の特許請求の範囲に定義された本発明及びその均等物から逸脱することなく、本開示の詳細に対しては非常に多くの変更が可能であることは、当業者に理解されるだろう。例えば、ここでの実施形態は「１種の」リチウムイオン、「１種の」アゾール化合物などと結びつけて説明したが、１種又は複数のこれらの成分又はその他言及されたいずれの成分も本開示に従って使用できる。
【００６３】
本開示の各種の実施形態は「含む」という用語を用いて説明したが、「本質的に〜から成る」又は「〜から成る」実施形態も本開示の範囲内である。例えば、本開示では、ゾル−ゲル並びにリチウムイオン及び／又はアゾール化合物を含む腐食防止剤を含む組成物を説明しているが、ゾル−ゲル及び腐食防止剤から本質的に成る又はそれらから成る組成物及び／又は溶液も本開示の範囲内である。同様に、リチウムイオン及び／又はアゾール化合物を含む腐食防止剤が説明されているが、リチウムイオン及び／又はアゾール化合物から本質的に成る又はリチウムイオン及び／又はアゾール化合物から成る腐食防止剤も本開示の範囲内である。したがって、上述のように、組成物は本質的にゾル−ゲル及び腐食防止剤から成ってよい。並びに、腐食防止剤は本質的にリチウムイオン及び／又はアゾール化合物から成ってよい。この文脈において、「本質的に〜から成る」とは、組成物中又は腐食防止剤中の追加のいかなる成分も組成物でコーティングした金属基体の耐腐食性に大きな影響を与えないことを意味する。例えば、本質的にリチウムイオン及び／又はアゾール化合物から成る腐食防止剤は、他のＩＡ族（つまり第１族、すなわち、アルカリ金属）金属イオンを含まない。
【００６４】
別段の明示の指定がない限り、本明細書で使用される値、範囲、量又は割合などを表す全ての数は、明示されていなくても、「約」という語を付けたものとして読み替えられてもよい。更に、「約」という語の使用は、全て本開示が属する分野の当業者に理解されるように、測定、有効数字、及び互換性に伴う変動の周辺部を反映する。ここで言及したどの数値範囲も、それに含まれる全ての部分範囲（ｓｕｂ−ｒａｎｇｅ）を含むことを意図している。複数は単数を包含し、その逆も同様である。例えば、本開示では「１種の」アゾール化合物を説明しているが、このようなアゾール化合物の混合物を使用することができる。範囲が与えられた場合、これらの範囲のどのような終点及び／又はこれらの範囲内の数も本開示の範囲に組み込むことができる。「含む」及びそれに類する用語は、「含むがそれに限定されない」ことを意味する。同様に、本明細書で使用される、「〜（の上）に」、「〜（の上）に適用される」及び「〜（の上）に形成される」という用語は、〜（の上）に、〜（の上）に適用される、又は〜（の上）に形成されるということを意味するが、必ずしも表面と接触している必要はない。例えば、基体「〜（の上）に形成される」コーティング層は、形成されたコーティング層と基体の間に位置する同じ又は異なる組成物の１種又は複数の他のコーティング層の存在を除外しない。
【００６５】
本明細書に記載された数値範囲及びパラメータが近似であってもよいとしても、特定の例において記載された数値は、実施可能である程度に正確に報告されている。しかし、どのような数値も、本質的に、各試験測定における標準偏差から必然的に導かれる若干の誤差を含む。本明細書及び特許請求の範囲で使用される「含む」という語及びその変化形は、どのような変更又は追加をも除外するように本開示を制限するものではない。
【国際調査報告】
2016521294.tif 000007
2016521294.tif 000008
2016521294.tif 000009
2016521294.tif 000010